(57)【要約】  本発明は、イオン電荷、並びに前記イオン電荷の可溶化のための液体を含有する自立型ポリマーマトリクスを含む、可変の光学／エネルギー特性を有する電気制御デバイス用電解質材料であって、液体は前記自立型ポリマーマトリクスを可溶化せず、マトリクスは前記イオン電荷の浸透経路を供給するように選択されることを特徴とする、電気制御デバイス用電解質材料に関する。本発明は、可変の光学／エネルギー特性を有し、前記電解質材料を含む電気調整デバイス、並びにカレンダー加工または積層並びに任意選択により加熱下により種々の層を構築することを含むことを特徴とする、電気調整デバイスを製造する方法にも関する。【特許請求の範囲】
【請求項１】
可変の光学／エネルギー特性を有する電気的に制御可能なデバイス用の電解質材料であって、イオン電荷および前記イオン電荷を可溶化する液体を含有する自立型ポリマーマトリクスを含み、前記液体が前記自立型ポリマーマトリクスを可溶化せず、後者は前記イオン電荷の浸透経路を供給するように選択され、ポリマーマトリクスのポリマーまたはポリマー（複数）は、任意選択による加熱に合わせ積層およびカレンダー加工条件に耐えるように選択されていることを特徴とする、電解質材料。
【請求項２】
イオン電荷が、前記液体に可溶化された少なくとも１種のイオン性塩および／または少なくとも１種の酸により、および／または自立型ポリマーマトリクスにより輸送されることを特徴とする、請求項１に記載の電解質材料。
【請求項３】
可溶化液体が、溶媒または溶媒混合物、および／または少なくとも１種のイオン性液体または室温における溶融塩からなり、前記イオン性液体または溶融塩もしくは前記イオン性液体（複数）または溶融塩（複数）が、前記電解質材料に含有されるイオン電荷の全てまたは一部を表わすイオン電荷を輸送する可溶化液体を構成することを特徴とする、請求項１または２のいずれかに記載の電解質材料。
【請求項４】
イオン性塩または塩（複数）が、過塩素酸リチウム、トリフルオロメタンスルホネートまたはトリフレート塩、トリフルオロメタンスルホニルイミド塩およびアンモニウム塩から選択されることを特徴とする、請求項２または３のいずれかに記載の電解質材料。
【請求項５】
酸または酸（複数）が、硫酸（Ｈ２ＳＯ４）、トリフリル酸（ＣＦ３ＳＯ３Ｈ）、リン酸（Ｈ３ＰＯ４）およびポリリン酸（Ｈｎ＋２ＰｎＯ３ｎ＋１）から選択されることを特徴とする、請求項２から４の一項に記載の電解質材料。
【請求項６】
溶媒または溶媒（複数）が、ジメチルスルホキシド、Ｎ，Ｎ−ジメチルホルムアミド、Ｎ，Ｎ−ジメチルアセトアミド、プロピレンカーボネート、エチレンカーボネート、Ｎ−メチル−２−ピロリドン（１−メチル−２−ピロリジノン）、γ−ブチロラクトン、エチレングリコール類、アルコール類、ケトン類、ニトリル類および水から選択されることを特徴とする、請求項３から５の一項に記載の電解質材料。
【請求項７】
イオン性液体または液体（複数）が、１−エチル−３−メチルイミダゾリウムテトラフルオロボレート（ｅｍｉｍ−ＢＦ４）、１−エチル−３−メチルイミダゾリウムトリフルオロメタンスルホネート（ｅｍｉｍ−ＣＦ３ＳＯ３）、１−エチル−３−メチルイミダゾリウムビス（トリフルオロメチルスルホニル）イミド（ｅｍｉｍ−Ｎ（ＣＦ３ＳＯ２）２またはｅｍｉｍ−ＴＳＦＩ）および１−ブチル−３−メチルイミダゾリウムビス（トリフルオロメチルスルホニル）イミド（ｂｍｉｍ−Ｎ（ＣＦ３ＳＯ２）２またはｂｍｉｎ−ＴＳＦＩ）等のイミダゾリウム塩から選択されることを特徴とする、請求項３から６の一項に記載の電解質材料。
【請求項８】
自立型ポリマーマトリクスが、少なくとも一つのポリマー層からなり、この中に前記液体が完全に浸透していることを特徴とする、請求項１から７の一項に記載の電解質材料。
【請求項９】
少なくとも１つの層を構成するポリマーが、無孔性であるが前記液体で膨張し得る、フィルムの形態のホモ−またはコポリマーであることを特徴とする、請求項８に記載の電解質材料。
【請求項１０】
少なくとも１つの層を構成するポリマーが、多孔性フィルムの形態のホモ−またはコポリマーであり、前記多孔性フィルムがイオン性電荷を含む液体で膨張し得、および膨張後の多孔性が、イオン性電荷の液体含浸フィルムの厚さへの浸透を可能にするように選択されることを特徴とする、請求項８に記載の電気活性材料。
【請求項１１】
少なくとも１つの層を構成するポリマー材料が、
イオン電荷を含まないホモ−またはコポリマー；（この場合少なくとも１種のイオン性塩または可溶化酸により、および／または少なくとも１種のイオン性液体または溶融塩により前記電荷が輸送される。）
イオン電荷を含むホモ−またはコポリマー（この場合少なくとも１種のイオン性塩または可溶化酸により、および／または少なくとも１種のイオン性液体または溶融塩により、浸透速度を上昇させるための追加の電荷が輸送され得る。）；および
イオン電荷を輸送しない少なくとも１種のホモ−またはコポリマー、およびイオン電荷を含む少なくとも１種のホモ−またはコポリマーとの混合物（この場合少なくとも１種のイオン性塩または可溶化酸により、および／または少なくとも１種のイオン性液体または溶融塩により、浸透速度を上昇させるための追加の電荷が輸送され得る。）
から選択されることを特徴とする、請求項８から１０の一項に記載の電解質材料。
【請求項１２】
ポリマーマトリクスが、本質的にイオン電荷の所望の浸透速度または高い浸透速度を提供し得る、単独でフィルムを提供するのに適している、イオン電荷を含むホモ−またはコポリマー、および必ずしも所望の浸透速度を提供しないが、基本的に機械的強度を提供することができる、単独でフィルムを提供するのに適している、イオン電荷を含む、または含まないホモ−またはコポリマーをベースとするフィルムからなり、これら２種のホモ−またはコポリマーのそれぞれの含有量が、得られる自立型マトリクスの所望の浸透速度および機械的強度の両者を付与するように調整されていることを特徴とする、請求項１から１１の一項に記載の電解質材料。
【請求項１３】
イオン電荷を含まないポリマーマトリクスのポリマーまたはポリマー（複数）が、エチレン、酢酸ビニルおよび任意選択により少なくとも１種の他のコモノマーのコポリマー、例えばエチレン−酢酸ビニルコポリマー（ＥＶＡ）；ポリウレタン（ＰＵ）；ポリビニルブチラール（ＰＶＢ）；ポリイミド類（ＰＩ）；ポリアミド類（ＰＡ）；ポリスチレン（ＰＳ）；ポリフッ化ビニリデン（ＰＶＤＦ）；ポリエーテル−エーテル−ケトン類（ＰＥＥＫ）；ポリエチレンオキシド（ＰＥＯ）；エピクロロヒドリンのコポリマーおよびポリメチルメタクリレート（ＰＭＭＡ）から選択されることを特徴とする、請求項１から１２の一項に記載の電解質材料。
【請求項１４】
イオン電荷または高分子電解質を輸送するポリマーマトリクスのポリマーまたはポリマー（複数）が、所望のイオン電荷のイオンとＳＯ３Ｈ基のＨ＋イオンの交換が施され、前記イオン交換が、イオン電荷を含む液体中の高分子電解質の膨張の前および／または同時に実施されるスルホン化ポリマーから選択されることを特徴とする、請求項１から１２の一項に記載の電解質材料。
【請求項１５】
スルホン化ポリマーが、テトラフルオロエチレンのスルホン化コポリマー、スルホン化ポリスチレン（ＰＳＳ）、スルホン化ポリスチレンコポリマー、ポリ（２−アクリルアミド−２−メチル−１−プロパンスルホン酸）（ＰＡＭＰＳ）、スルホン化ポリエーテルエーテルケトン（ＰＥＥＫ）およびスルホン化ポリイミドから選択されることを特徴とする、請求項１４に記載の電解質材料。
【請求項１６】
自立型ポリマーマトリクスが１から３層を含むことを特徴とする、請求項１から１５の一項に記載の電解質材料。
【請求項１７】
自立型ポリマーマトリクスが少なくとも２層を含み、少なくとも２層の積み重ねが、液体の完全な浸透の前に電解質および／または非電解質ポリマー層から形成され、その後、前記液体により膨潤することを特徴とする、請求項１から１６の一項に記載の電解質材料。
【請求項１８】
担体が３層を含み、２層の積み重ねの外層が前記材料の機械的強度を向上させるための低膨潤層であり、中層がイオン電荷の浸透速度を向上させるための高膨潤層であることを特徴とする、請求項１から１７の一項に記載の電解質材料。
【請求項１９】
自立型ポリマーマトリクスが、１０００μｍ未満、好ましくは１００から８００μｍ、およびより好ましくは１００から７００μｍの厚みを有することを特徴とする、請求項１から１８の一項に記載の電解質材料。
【請求項２０】
１０−４Ｓ／ｃｍ以上の導電率を有することを特徴とする、請求項１から１９の一項に記載の電解質材料。
【請求項２１】
自立型ポリマーマトリクスが、無機充填材のナノ粒子またはナノ粒子（複数）、特にＳｉＯ２ナノ粒子の取り込みによるナノ構造であることを特徴とする、請求項１から２０の一項に記載の電解質材料。
【請求項２２】
請求項１から２１の一項に記載の電解質材料の製造方法であって、ポリマー顆粒を溶媒と混合し、多孔性ポリマーマトリクスを製造する場合は細孔形成剤と混合し、得られた混合物を担体に注ぎ、および溶媒を蒸発させた後、例えば前記細孔形成剤が前述の溶媒の蒸発の間に除去されない場合、適切な溶媒で洗浄することにより細孔形成剤を除去し、得られた自立型フィルムを取り出し、次いで、前記フィルムを前記イオン電荷を可溶化する液体に含浸し、次いで必要に応じて排液することを特徴とする、方法。
【請求項２３】
請求項１から２１の一項に記載の電気活性材料の製造用キットであって、
請求項８から２１の一項に記載の自立型ポリマーマトリクス；および
請求項３に記載のイオン電荷を可溶化する液体であって、前記イオン電荷が溶解されている液体
からなることを特徴とする、キット。
【請求項２４】
請求項１から２１の一項に記載の電解質材料を含む、可変の光学／エネルギー特性を有する電気的に制御可能なデバイス。
【請求項２５】
以下の連続した層、
ガラス機能を有する第一の基板；
関連する電流入力を有する第一の電子導電層；
電流に対応する、第一の電気活性材料層、イオン電荷の貯留層；
前記電解質材料；
電流に対応する、第二の電気活性材料層、イオン電荷の貯留層；
関連する電流入力を有する第二の電子導電層；および
ガラス機能を有する第二の基板
を含み、２層の電気活性材料の少なくとも１つの層が、電流の影響下に色を変化し得るエレクトロクロミックであり、ならびに電気活性材料の２層の間の色のコントラストを得るために電流を加えることにより、電解質材料のイオン電荷が電気活性材料の一方の層に挿入され、および電気活性材料の他の層から揮散することを特徴とする、請求項２４に記載の電気的に制御可能なデバイス。
【請求項２６】
ガラス機能を有する基板が、ガラスならびにポリメチルメタクリレート（ＰＭＭＡ）、ポリカーボネート（ＰＣ）、ポリエチレンテレフタレート（ＰＥＴ）、ポリエチレンナフトエート（ＰＥＮ）およびシクロオレフィンコポリマー（ＣＯＣ）のような透明なポリマーから選択されることを特徴とする、請求項２５に記載の電気的に制御可能なデバイス。
【請求項２７】
電子導電層が、銀、金、白金および銅の層のような金属層；または
スズをドープした酸化インジウム（Ｉｎ２Ｏ３：ＳｎまたはＩＴＯ）、アンチモンをドープした酸化インジウム（Ｉｎ２Ｏ３：Ｓｂ）、フッ素をドープした酸化スズ（ＳｎＯ２：Ｆ）およびアルミニウムをドープした酸化亜鉛（ＺｎＯ：Ａｌ）の層のような透明導電性酸化物（ＴＣＯ）層；またはＴＣＯ／金属／ＴＣＯ型の多層構造であって、ＴＣＯおよび金属は特に前述したものから選択され；またはＮｉＣｒ／金属／ＮｉＣｒ型の多層構造であって、金属は特に前述したものから選択されることを特徴とする、請求項２５および２６のいずれかに記載の電気的に制御可能なデバイス。
【請求項２８】
２層の電気活性材料が、同一のエレクトロクロミック材料の層であることを特徴とする、請求項２５から２７の一項に記載の電気的に制御可能なデバイス。
【請求項２９】
２層のエレクトロクロミック電気活性材料が異なり、特に、補色を有し、一方が陽極色を有し、ならびに他方が陰極色を有することを特徴とする、請求項２５から２７の一項に記載の電気的に制御可能なデバイス。
【請求項３０】
電気活性材料の１つの層がエレクトロクロミック層であり、ならびに電気活性材料の他方の層がエレクトロクロミックでなく、単にイオン電荷またはカウンター電極の貯留層の役割を果たすことを特徴とする、請求項２５から２７の一項に記載の電気的に制御可能なデバイス。
【請求項３１】
前記エレクトロクロミック材料またはエレクトロクロミック材料（複数）が、
（１）タングステン、ニッケル、イリジウム、ニオブ、スズ、ビスマス、バナジウム、ニッケル、アンチモンおよびタンタルの単独またはこれらの２種以上の混合物（必要に応じて、チタン、タンタルまたはレニウムのような少なくとも１種の追加の金属との混合物中）の酸化物のような無機材料；
（２）ポリチオフェン、ポリピロールまたはポリアニリンの誘導体のような、電子導電性ポリマーのような有機材料；
（３）プルシアンブルーのような複合体；
（４）金属ポリマー；
（５）少なくとも２種の（１）から（４）のファミリーから選択される、少なくとも２種のエレクトロクロミック材料の組み合わせ
から選択されることを特徴とする、請求項２５から３０の一項に記載の電気的に制御可能なデバイス。
【請求項３２】
非エレクトロクロミック電気活性材料が、酸化バナジウムのような関連する酸化状態にある光学的に中性の材料であり、カウンター電極がさらに、任意選択により銀の微細層または炭素の微細層からなり、高度に導電性であり、これらの材料が、透明性を向上させるためにナノ構造であってもよいことを特徴とする、請求項２５から３１の一項に記載の電気的に制御可能なデバイス。
【請求項３３】
単独で活性化可能な自動車用サンルーフ、または自動車用サイドウインドウまたはリヤウインドウ、またはバックミラー；
自動車、航空機または船舶用のフロントガラスまたはフロントガラスの一部、自動車用サンルーフ；
航空機用窓；
図および／または英数字情報用ディスプレイパネル；
建造物の屋内または戸外グレージング；
天窓；
ショーケース、店のカウンター；
絵画のような物体の保護グレージング；
コンピュータの反射防止スクリーン；
ガラスの家具；
建造物内の２個の部屋の間の隔壁
を形成するために構成されていることを特徴とする、請求項２５から３２の一項に記載の電気的に制御可能なデバイス。
【請求項３４】
透過により、または反射により機能することを特徴とする、請求項２５から３３の一項に記載の電気的に制御可能なデバイス。
【請求項３５】
基板が透明であり、平坦または凸状であり、澄んでいる、または全体に色がついており、不透明である、または不透明にされており、多角形または少なくとも一部が湾曲した形状であることを特徴とする、請求項２５から３４の一項に記載の電気的に制御可能なデバイス。
【請求項３６】
少なくとも１つの基板が、太陽光制御、抗反射または自浄機能のような、他の機能を組み込んでいることを特徴とする、請求項２５から３５の一項に記載の電気的に制御可能なデバイス。
【請求項３７】
複数の層が、カレンダー加工または積層、任意選択により加熱と共に構築されることを特徴とする、請求項２５から３６の一項に記載の電気的に制御可能なデバイスの製造方法。
【請求項３８】
電気的に制御可能なデバイスが、種々の層が単一または複数のグレージングとして備え付けられていることを特徴とする、グレージングを構成することを意図する、請求項３７に記載の方法。
【請求項３９】
請求項２５から３６の一項に記載の電気的に制御可能なデバイスを含むことを特徴とする、単一または複数のグレージング。
【発明の詳細な説明】
【技術分野】
【０００１】
本発明は、電気的に制御可能なデバイス用の電解質材料、この製造方法、これを含む電気的に制御可能なデバイス、および前記デバイスの製造方法に関する。
【背景技術】
【０００２】
このような電気的に制御可能なデバイスは、可変の光学的および／またはエネルギー特性を有していると言われている。電気的に制御可能なデバイスは、通常、下記の層の積み重ねを含んでいるものとして定義することができる。
【０００３】
ガラス機能を有する第一の基板；
関連する電流入力を有する第一の電子導電層；
電気活性系；
関連する電流入力を有する第二の電子導電層；および
ガラス機能を有する第二の基板。
【０００４】
積層された電気活性系は、電解質により分離された２層の電気活性材料を含み、２層のうちの少なくとも１つの電気活性材料はエレクトロクロミックである。両方の電気活性材料がエレクトロクロミックである場合、これらは同一であり得る、または異なり得る。電気活性材料の一方がエレクトロクロミックであり、他方がエレクトロクロミックでない場合、後者はカウンター電極の役割を有し、システムの着色および脱色工程に関与していない。電流の作用の下、電解質のイオン電荷がエレクトロクロミック材料の層の１つに挿入され、色のコントラストを得るためのエレクトロクロミック材料の他の層またはカウンター電極から隔離されている。
【０００５】
国際出願ＰＣＴ  ＷＯ  ２００５／００８３２６は、下記工程からなる方法により得られる活性系を記載している。
【０００６】
一般にＰＥＯと呼ばれるポリエチレンオキシドフィルムのマトリクスを得る工程；
このマトリクスを、モノマー、３，４−エチレンジオキシチオフェン（ＥＤＯＴ）中に膨潤させる工程；
ＥＤＯＴを重合し、両面がエレクトロクロミックなポリマー、ポリ（３，４−エチレンジオキシチオフェン）（ＰＥＤＯＴ）であるＰＥＯのフィルムを得る工程；
このようにしてフィルムを溶媒（炭酸プロピレン等）中で処理して膨潤させ、塩（過塩素酸リチウム等）を溶解する工程。
【０００７】
この活性系は機械的強度を有する利点、言い換えると自立型であるという利点を有する。
【０００８】
しかし、確認されるように、活性系の製造は複雑であり、その結果、工業的に実施することは困難である。更に、２種の同一のエレクトロクロミック材料の場合、得られる、脱色状態における光透過率／着色状態における光透過率の比である、コントラストはほとんど満足な状態でなく、極めて２に近く、一般に、システムは脱色状態であってもむしろ暗く、光透過率は大抵４０％未満であり、または２５％未満でさえある。
【０００９】
従って、ゲル電解質を用いるための、ＷＯ  ２００５／００８３２６により提案された解決法は、現在の解決法を満足に置き換えるのには不適切である（例えばＥＰ０  ８８０  １８９  Ｂ１；ＵＳ  ７  ０３８  ８２８  Ｂ２を参照されたい。）。
【００１０】
電解質に強度を与えるためにゲル電解質を用いる場合、例えば２層のエレクトロクロミック材料の間、またはエレクトロクロミック材料の層とカウンター電極層の間の「貯留層」ゾーンに、ポリマーＰＥＤＯＴ、ポリアニリンまたはポリピロールを取り込み、問題となる２層のそれぞれは電子導電層（透明導電酸化物（ＴＣＯ）等）と接触している。ゲル電解質は、溶媒を含む混合物中のポリマー、プレポリマー（例えばＰＭＭＡ、ＰＥＯ）またはモノマーと可溶化塩とからなり、電気的に制御可能なデバイスの「貯留層」ゾーンに置かれた後、例えば加熱し、ポリマー、プレポリマーまたはモノマー重合の架橋を起こさせてもよい。
【００１１】
貯留層内にゲルを取り込み、または次いでゲル化する溶液を取り込むことが工業的に容易でないという事実から離れ、前述の電解質材料は自立型ではない。この解決法は、垂直の場所に用いられる、大きいものであり得るデバイス（グレージング等）には十分でなく、貯留層内でその重量の下で中程度動くので、２枚の基板が、周辺の封鎖により機械的に十分に強化されない場合、グレージングの「膨張」を起こす静水圧のため、グレージングにおける開口の危険がある。更に、これらのゲル電解質は大量の溶媒を含有し、封入されている物質と相互作用する傾向にあり、グレージングからの２枚の基板の剥離を起こす、または促進するという危険を被る。
【００１２】
ポリマービーズ、溶媒および塩を含有する混合物を、ゲルを凝固させるために用いることができ（ＥＰ  １  ５６０  ０６４  Ａ１および国際出願ＰＣＴ  ＷＯ  ２００４／０８５５６７  Ａ２を参照されたい。）、それによって前記混合物は、一旦、「貯留層」ゾーンに置かれ、加熱されると、透明のゲルを形成する。この解決法によれば、より少ない溶媒を含有し、非常に粘性のゲルが得られる。
【００１３】
しかし、貯留層を満たすことは依然として困難であり、ポリマービーズが完全に溶解せず、この屈折率が残りのゲルの屈折率と異なる場合、システムは光の透過が良くない傾向にある。
【００１４】
国際出願ＰＣＴ  ＷＯ  ０２／０４０５７８は、電解質および積層挿入物の役割を果たすことのできる、ポリビニルブチラールのようなポリビニルアセタールのフィルムをも記載している。しかし、この生成物は挿入物として成形される前に電解質としての処方を必要とし、特に、プルシアンブルーまたは酸化タングステンのような特定のエレクトロクロミック材料で有効であるように設計される。処方における柔軟性の欠如のため、この生成物は効果に乏しい傾向があり、例えばＰＥＤＯＴのような他の電気活性材料と非相溶でさえある。
【先行技術文献】
【特許文献】
【００１５】
【特許文献１】国際公開第２００５／００８３２６号パンフレット
【特許文献２】欧州特許第０  ８８０  １８９号明細書
【特許文献３】米国特許第７  ０３８  ８２８号明細書
【特許文献４】欧州特許第１  ５６０  ０６４号明細書
【特許文献５】国際公開第２００４／０８５５６７号パンフレット
【特許文献６】国際公開第０２／０４０５７８号パンフレット
【発明の概要】
【発明が解決しようとする課題】
【００１６】
上記の全ての課題を解決するための試みにおいて、出願人は、ここで、良好なコントラスト特性を付与し、容易に製造および使用するのに適しており、それ故、サイズとは関係なく全ての電気的に制御可能なデバイスに適している自立型電解質システムをベースとする、新規および独創的な解決法を提案する。
【課題を解決するための手段】
【００１７】
従って、本発明は、イオン電荷および前記イオン電荷を可溶化する液体を含有する自立型ポリマーマトリクスを含み、前記液体が前記自立型ポリマーマトリクスを可溶化せず、後者は前記イオン電荷の浸透経路を供給するように選択され、ポリマーマトリクスのポリマーまたはポリマー（複数）は、任意選択による加熱と合わせ積層およびカレンダー加工条件に耐えるように選択されていることを特徴とする、可変の光学／エネルギー特性を有する電気的に制御可能なデバイス用の電解質材料に関する。
【００１８】
本発明の電解質材料は、有利に透明な材料である。
【００１９】
イオン電荷は、少なくとも１種のイオン性塩および／または前記液体中に可溶化された少なくとも一種の酸により、および／または前記自立型ポリマーマトリクスにより輸送される。
【００２０】
可溶化液体は、溶媒または溶媒混合物および／または少なくとも１種のイオン性液体または室温で溶融する塩からなってもよく、前記イオン性液体または溶融塩もしくは前記イオン性液体（複数）または溶融塩（複数）は、このようにしてイオン電荷を含む可溶化液体を構成し、これは、全てまたは一部のイオン電荷が前記電解質材料中に含有されることを表わす。
【００２１】
イオン性塩またはイオン性塩（複数）は、過塩素酸リチウム、トリフルオロメタンスルホネートまたはトリフレート塩、トリフルオロメタンスルホニルイミド塩およびアンモニウム塩から選択してもよい。
【００２２】
酸または酸（複数）は、硫酸（Ｈ２ＳＯ４）、トリフリル酸（ＣＦ３ＳＯ３Ｈ）、リン酸（Ｈ３ＰＯ４）およびポリリン酸（Ｈｎ＋２ＰｎＯ３ｎ＋１）から選択されてもよい。溶媒または溶媒混合物中のイオン性塩またはイオン性塩（複数）および／または酸または酸（複数）の含有量は、特に、５モル／リットル以下、好ましくは２モル／リットル以下、更に好ましくは１モル／リットル以下である。
【００２３】
各溶媒は、少なくとも９５℃、好ましくは少なくとも１５０℃の沸点を有するものから選択してもよい。
【００２４】
溶媒または溶媒（複数）は、ジメチルスルホキシド、Ｎ，Ｎ−ジメチルホルムアミド、Ｎ，Ｎ−ジメチルアセトアミド、プロピレンカーボネート、エチレンカーボネート、Ｎ−メチル−２−ピロリドン（１−メチル−２−ピロリジノン）、γ−ブチロラクトン、エチレングリコール、アルコール類、ケトン類、ニトリル類および水から選択してもよい。
【００２５】
イオン性液体またはイオン性液体（複数）は、１−エチル−３−メチルイミダゾリウムテトラフルオロボレート（ｅｍｉｍ−ＢＦ４）、１−エチル−３−メチルイミダゾリウムトリフルオロメタンスルホネート（ｅｍｉｍ−ＣＦ３ＳＯ３）、１−エチル−３−メチルイミダゾリウムビス（トリフルオロメチルスルホニル）イミド（ｅｍｉｍ−Ｎ（ＣＦ３ＳＯ２）２またはｅｍｉｍ−ＴＳＦＩ）および１−ブチル−３−メチルイミダゾリウムビス（トリフルオロメチルスルホニル）イミド（ｂｍｉｍ−Ｎ（ＣＦ３ＳＯ２）２またはｂｍｉｎ−ＴＳＦＩ）のようなイミダゾリウム塩から選択してもよい。
【００２６】
自立型ポリマーマトリクスは、前記液体が完全に浸透している、少なくとも１種のポリマー層からなってもよい。
【００２７】
マトリクスポリマーまたはポリマー（複数）および液体は、自立型活性媒体が後に続く積層またはカレンダー工程に必要な温度に相当する、少なくとも８０℃、特に少なくとも１００℃の温度に耐えるように選択してもよい。
【００２８】
少なくとも１つの層を構成するポリマーは、無孔性であるが前記液体中で膨潤し得る、フィルムの形態のホモ−またはコポリマーであってもよい。
【００２９】
フィルムは、特に１０００μｍ未満、好ましくは１００から８００μｍ、およびより好ましくは１００から７００μｍの厚みを有する。
【００３０】
少なくとも１つの層を構成するポリマーは、多孔性フィルムの形態のホモ−またはコポリマーであってもよい。前記多孔性フィルムはイオン電荷を含む液体中に膨潤し得、膨潤後の多孔性が、液体含浸フィルムの厚さに対してイオン電荷の浸透を可能にするように選択される。
【００３１】
次いで、前記フィルムは、特に１ｍｍ未満、好ましくは１０００μｍ未満、より好ましくは１００から８００μｍ、および更により好ましくは１００から７００μｍの厚みを有する。
【００３２】
少なくとも１つの層を構成するポリマー材料は、
イオン電荷を含まず、この場合において前記電荷は、少なくとも１種のイオン性塩または可溶化酸により、および／または少なくとも１種のイオン性液体または溶融塩により輸送されるホモ−またはコポリマー；
イオン電荷を含み、この場合において浸透速度を上昇させるための追加の電荷は、少なくとも１種のイオン性塩または可溶化酸により、および／または少なくとも１種のイオン性液体または溶融塩により輸送され得るホモ−またはコポリマー；および
イオン電荷を輸送しない少なくとも１種のホモ−またはコポリマー、およびイオン電荷を含む少なくとも１種のホモ−またはコポリマーとの混合物（この場合において浸透速度を上昇させるための追加の電荷は、少なくとも１種のイオン性塩または可溶化酸により、および／または少なくとも１種のイオン性液体または溶融塩により輸送され得る。）
から選択してもよい。
【００３３】
ポリマーマトリクスは、本質的にイオン電荷についての所望の浸透速度またはより高い浸透速度を供給し得るフィルムをこれ自体によって供給するのに適している、イオン電荷を含むホモ−またはコポリマーをベースとするフィルム、ならびに必ずしも所望の浸透速度を供給しないが、基本的に機械的強度を供給し得るフィルムをこれ自体によって供給するのに適している、イオン電荷を含む、または含まないホモ−またはコポリマーからなってもよく、これら２種の各ホモ−またはコポリマーの含有量は、得られる自立型マトリクスの所望の浸透速度および機械的強度の両者を供給するように調整される。
【００３４】
イオン電荷を含まないポリマーマトリクスのポリマーまたはポリマー（複数）は、エチレン、酢酸ビニルおよび任意選択により少なくとも１種の他のコモノマーのコポリマー、例えばエチレン−酢酸ビニルコポリマー（ＥＶＡ）；ポリウレタン（ＰＵ）；ポリビニルブチラール（ＰＶＢ）；ポリイミド（ＰＩ）；ポリアミド（ＰＡ）；ポリスチレン（ＰＳ）；ポリフッ化ビニリデン（ＰＶＤＦ）；ポリエーテル−エーテル−ケトン（ＰＥＥＫ）；ポリエチレンオキシド（ＰＥＯ）；エピクロロヒドリンおよびポリメチルメタクリレート（ＰＭＭＡ）のコポリマーから選択してもよい。
【００３５】
ポリマーは、これらが多孔性であろうと無孔性フィルムであろうと同じファミリーから選択され、空隙率は、フィルムの製造の間に用いられる細孔形成剤により供給される。
【００３６】
無孔性フィルムの場合における好ましいポリマーとして、ポリウレタン（ＰＵ）またはエチレン−酢酸ビニル（ＥＶＡ）コポリマーが挙げられる。
【００３７】
多孔性フィルムの場合における好ましいポリマーとして、ポリフッ化ビニリデンが挙げられる。
【００３８】
イオン電荷または高分子電解質を輸送するポリマーマトリクスのポリマーまたはポリマー（複数）は、ＳＯ３Ｈ基のＨ＋イオンを所望のイオン電荷のイオンと交換するスルホン化ポリマーから選択してもよく、前記イオン交換は、イオン電荷を含む液体中での高分子電解質の膨潤の前および／または同時に実施される。
【００３９】
スルホン化ポリマーは、テトラフルオロエチレンのスルホン化コポリマー、スルホン化ポリスチレン（ＰＳＳ）、スルホン化ポリスチレンコポリマー、ポリ（２−アクリルアミド−２−メチル−１−プロパンスルホン酸）（ＰＡＭＰＳ）、スルホン化ポリエーテルエーテルケトン（ＰＥＥＫ）およびスルホン化ポリイミドから選択してもよい。
【００４０】
自立型ポリマーマトリクスは、１から３層を含んでいてもよい。自立型ポリマーマトリクスは、特に１０００μｍ未満、好ましくは１００から８００μｍ、およびより好ましくは１００から７００μｍの厚みを有する。
【００４１】
担体が少なくとも２層を含む場合、少なくとも２層の積み重ねは、液体が完全に浸透する前に電解質および／または非電解質ポリマー層から形成し得、次いで前記液体により膨潤される。
【００４２】
担体が３層を含む場合、２層の積み重ねの外層は、前記材料の機械的強度を向上させるための低膨潤層であってもよく、中層はイオン充填材の浸透速度を向上させるための高膨潤層である。
【００４３】
本発明の電解質材料は、有利に１０−４Ｓ／ｃｍ以上の導電率を有する。
【００４４】
自立型ポリマーマトリクスは、無機充填材のナノ粒子または特にＳｉＯ２のナノ粒子を担体中のポリマーの質量の特に数％の割合で取り込むことによるナノ構造であってもよい。このナノ構造は、機械的強度のような前記担体の特定の特性を向上させる。
【００４５】
本発明は、ポリマー顆粒を溶媒と混合し、多孔性ポリマーマトリクスを製造する場合は細孔形成剤と混合し、得られた混合物を担体上に注ぎ、溶媒を蒸発させた後、例えば前記細孔形成剤が前述の溶媒の蒸発の間に除去されない場合、適切な溶媒で洗浄することにより細孔形成剤を除去し、得られた自立型フィルムを取り出し、次いで、前記フィルムを前記イオン電荷を可溶化する液体に含浸し、次いで必要に応じて排液することを特徴とする、前に定義された電解質材料の製造方法にも関する。
【００４６】
浸漬は、２分間から３時間の時間間隔の間に実施することができる。浸漬は、例えば４０から８０度の温度で加熱しながら実施することができる。
【００４７】
浸漬は、マトリクス内への可溶化液体の浸透を補助するために超音波を適用して実施することもできる。
【００４８】
本発明は、
前に定義した自立型ポリマーマトリクス；および
前に定義したイオン電荷を可溶化する液体であって、前記イオン電荷が溶解されている液体
からなることを特徴とする、電解質材料の製造用キットにも関する。
【００４９】
本発明は、前述の電解質材料を含む、可変の光学／エネルギー特性を有する電気的に制御可能なデバイスにも関する。
【００５０】
特に、前記電気的に制御可能なデバイスは、以下の連続した層、
ガラス機能を有する第一の基板；
関連する電流入力を有する第一の電子導電層；
電流に対応する、電気活性材料の第一の層、イオン電荷の貯留層；
前記電解質材料；
電流に対応する、電気活性材料の第二の層、イオン電荷の貯留層；
関連する電流入力を有する第二の電子導電層；および
ガラス機能を有する第二の基板
を含み、２層の電気活性材料の少なくとも１つが、電流の影響下に色を変化し得るエレクトロクロミックであり、電気活性材料の２層の間の色のコントラストを得るために電流を加えることにより、電解質材料のイオン電荷が電気活性材料の一方の層に挿入され、電気活性材料の他の層から揮散する。
【００５１】
ガラス機能を有する基板は、特に、ガラス（フロートガラス等）ならびにポリメチルメタクリレート（ＰＭＭＡ）、ポリカーボネート（ＰＣ）、ポリエチレンテレフタレート（ＰＥＴ）、ポリエチレンナフトエート（ＰＥＮ）およびシクロオレフィンコポリマー（ＣＯＣ）のような透明ポリマーから選択される。
【００５２】
電子導電層は、特に、銀、金、白金および銅の層のような金属層；またはスズをドープした酸化インジウム（Ｉｎ２Ｏ３：ＳｎまたはＩＴＯ）、アンチモンをドープした酸化インジウム（Ｉｎ２Ｏ３：Ｓｂ）、フッ素をドープした酸化スズ（ＳｎＯ２：Ｆ）およびアルミニウムをドープした酸化亜鉛（ＺｎＯ：Ａｌ）の層のような透明導電性酸化物（ＴＣＯ）層；またはＴＣＯ／金属／ＴＣＯ型の多層構造であって、ＴＣＯおよび金属は特に前述したものから選択され；またはＮｉＣｒ／金属／ＮｉＣｒ型の多層構造であり、金属は特に前述したものから選択される。
【００５３】
エレクトロクロミックシステムが、伝送により操作されることが意図される場合、電子導電材料は、通常透明酸化物であり、この電子導電率は、Ｉｎ２Ｏ３：Ｓｎ、Ｉｎ２Ｏ３：Ｓｂ、ＺｎＯ：ＡｌまたはＳｎＯ２：Ｆのようなドーピングにより増幅される。スズをドープした酸化インジウム（Ｉｎ２Ｏ３：ＳｎまたはＩＴＯ）は、この高い電子導電特性およびこの低い光吸収により、しばしば選択される。システムが反射により操作されることが意図される場合、電子導電性材料の１種は金属であってもよい。
【００５４】
電気活性材料の２層は、同一のエレクトロクロミック材料の層であってもよい。エレクトロクロミック電気活性材料の２層が異なり、特に、補色を有し、一方が陽極色を有し、他方が陰極色を有していてもよい。他の代替えによれば、電気活性材料の１つの層がエレクトロクロミック層であり、電気活性材料の他方の層がエレクトロクロミックでなく、単にイオン電荷またはカウンター電極の貯留層の役割を果たす。
【００５５】
エレクトロクロミック材料またはエレクトロクロミック材料（複数）は、
（１）タングステン、ニッケル、イリジウム、ニオブ、スズ、ビスマス、バナジウム、ニッケル、アンチモンおよびタンタルの単独またはこれらの２種以上の混合物（必要に応じて、チタン、タンタルまたはレニウムのような少なくとも１種の追加の金属との混合物中）の酸化物のような無機材料；
（２）ポリチオフェン、ポリピロールまたはポリアニリンの誘導体のような、電子導電性ポリマーのような有機材料；
（３）プルシアンブルーのような複合体；
（４）金属ポリマー；
（５）少なくとも２種の（１）から（４）のファミリーから選択される、少なくとも２種のエレクトロクロミック材料の組み合わせ
から選択され得る。
【００５６】
最も広く用いられ、最も研究されているエレクトロクロミック材料の１つは酸化タングステンであり、これは、電荷の挿入の状態により、青色から透明色に変化する。陰極色を有するエレクトロクロミック材料であり、着色状態は挿入（または還元）状態に相当し、この脱色状態は脱挿入（または酸化）状態に相当する。５層を有するエレクトロクロミックシステムの製造の間に、酸化ニッケルまたは酸化イリジウムのような陽極色を有するエレクトロクロミック材料と組み合わせることは通常であり、この着色メカニズムは相補的である。その結果、システムの光のコントラストは増幅される。前述した材料は全て無機材料であるが、複合体を、プルシアンブルーまたは金属ポリマーのような無機エレクトロクロミック材料と、または、電子導電性ポリマー（ポリチオフェン、ポリピロールまたはポリアニリンの誘導体等）のような有機材料とさえ組み合わせること、または、これらの材料のただ１つのカテゴリーを用いることさえも可能である。
【００５７】
非エレクトロクロミック電気活性材料は、酸化バナジウムのような関連する酸化状態において光学的に中性な材料であってもよく、カウンター電極は、非常に導電性の銀の微細な層または炭素の微細な層からなってもよい。これらの透明度を向上させるため、これらの材料はナノ構造であってもよい。
【００５８】
本発明の電気的に制御可能なデバイスは、特に、
単独で活性化可能な自動車用サンルーフ、自動車用サイドウインドウまたはリヤウインドウ、またはバックミラー；
自動車、航空機または船舶用のフロントガラスまたはフロントガラスの一部、自動車用サンルーフ；
航空機用窓；
図および／または英数字情報用ディスプレイパネル；
建造物の屋内または戸外グレージング；
天窓；
ショーケース、店のカウンター；
絵画のような物体の保護グレージング；
コンピュータの反射防止スクリーン；
ガラスの家具；
建造物内の２個の部屋の間の隔壁を形成するために構成されている。
【００５９】
電気的に制御可能なデバイスは、透過により、または反射により作動する。
【００６０】
基板は透明であってもよく、平坦または凸状であってもよく、澄んでいる、または全体に色がついていてもよく、不透明である、または不透明にされていてもよく、多角形または少なくとも一部が湾曲した形状であってもよい。少なくとも１つの基盤は、太陽光制御、抗反射または自浄機能のような、他の機能を組み込んでいてもよい。
【００６１】
本発明は、複数の層が、カレンダー加工または積層、任意選択により加熱により構築されることを特徴とする、電気的に制御可能なデバイスの製造方法にも関する。
【００６２】
前記電気的に制御可能なデバイスがグレージングを構成することを意図する場合においては、前述の方法は、単一または複数のグレージングにおける種々の層の構築をも含む。
【００６３】
本発明は、前述の電気的に制御可能なデバイスを含むことを特徴とする、単一または複数のグレージングにも関する。
【００６４】
以下の実施例は本発明を説明するが、本発明の範囲を限定するものではない。これらの実施例においては、以下の略語を用いる。
【００６５】
ＰＵ：ポリウレタン
ＰＣ：プロピレンカーボネート
ＥＶＡ：エチレン−酢酸ビニルコポリマー
ＮＭＰ：Ｎ−メチル−２−ピロリドン
ＰＥＤＯＴ：ポリ（３，４−エチレンジオキシチオフェン）
ＰＳＳ：ポリスチレンスルホネート
ＰＶＤＦ：ポリフッ化ビニリデン
実施例において用いられるＰＥＤＯＴ／ＰＳＳは、商品名Ｂａｙｔｒｏｎ（登録商標）でＢａｙｅｒにより販売されている。
【００６６】
Ｈｕｎｔｓｍａｎ、Ａｒｇｏｔｅｃ、Ｎｏｖｅｏｎ、Ｐｏｌｙｍａｒ、Ｄｅｅｒｆｉｅｌｄ  Ｕｒｅｔｈａｎｅまたは更にＳｔｅｖｅｎｓ  Ｕｒｅｔｈａｎｅにより販売されているＰＵ樹脂またはＰＵフィルムを用いた。
【００６７】
Ｂｒｉｄｇｅｓｔｏｎｅ、Ｄｕｐｏｎｔ、Ｔａｋｅｍｅｒｕｔｏ、Ｓｅｋｉｓｕｉ、Ｔｏｓｏｈにより販売されているＥＶＡフィルムを用いた。
【００６８】
商品名Ｋｙｎａｒ（登録商標）、Ｋｙｎａｒｆｌｅｘ（登録商標）またはＰｏｗｅｒｆｌｅｘ（登録商標）でＡｒｋｅｍａにより販売されているＰＶＤＦ粉末を用いた。
【００６９】
これらの実施例で用いられるガラスは、ＳｎＯ２：ＦまたはＩＴＯを有する電子伝導層を提供するガラスである。
【００７０】
比較例で用いられるポリエチレンオキシドは、商品名Ｅｌｅｘｃｅｌ（登録商標）でＤａｉ  Ｉｃｈｉ  Ｋｏｇｙｏ  Ｓｅｉｙａｋｕにより販売されている。
【発明を実施するための形態】
【００７１】
（実施例１）
本発明の自立型電解質フィルムの製造
ＰＣが、１００ミクロン厚みのＰＵのフィルムを膨潤することができることを確認するために、膨潤試験を実施した。ＰＵの５つの試料についてあらかじめ重量を測定し、次いで、２０℃で、ＰＣ中に１時間浸した。簡単に排水した後、フィルムの重量を再測定し、その後、紙で拭いた。簡単に排水したフィルムにおいて実施した測定は、６２％から６８％の増量を示した。拭いたフィルムにおいて実施した測定は、１８％から２１％の増量を示した。従って、明らかに、ＰＣがＰＵ表面に吸着されるだけでなく、フィルム中に深く浸透していることを示す。
【００７２】
過塩素酸リチウム０．５ＭをＰＣ中に含有する溶液中で１００ミクロン厚みのＰＵフィルム５×５ｃｍ２を含浸することにより、自立型電解質フィルムを得た。
【００７３】
２０℃における１時間の含浸後に、過塩素酸リチウムのＰＣ中の溶液から自立型電解質フィルムを取り出し、乾燥させた。
【００７４】
（実施例２）
本発明の自立型電解質フィルムの製造
Ｋｙｎａｒｆｌｅｘ（登録商標）２７５１を１５重量％、フタル酸ジブチル３０重量％およびシリカ１２重量％を含有するアセトン容器をガラスプレート上に注ぐことによりＰＶＤＦフィルムを得た。
【００７５】
水流下にガラスプレートからフィルムを取り外した。乾燥した後、フィルムは約４０ミクロンの厚みを有した。
【００７６】
次いで、エーテルを用いてＰＶＤＦフィルムを３０分間洗浄し、過塩素酸リチウム０．５ＭをＰＣ中に含有する溶液に５分間含浸した。
【００７７】
（実施例３）
本発明の自立型電解質フィルムの製造
ＮＭＰが、２００ミクロン厚みのＥＶＡのフィルムを膨潤することができることを確認するために、膨潤試験を実施した。ＥＶＡの５つの試料についてあらかじめ重量を測定し、次いで、２０℃で、ＮＭＰ中に１時間浸した。簡単に排水した後、フィルムの重量を再測定し、その後、紙で拭いた。簡単に排水したフィルムにおいて実施した測定は、７０％から７８％の増量を示した。拭いたフィルムにおいて実施した測定は、４１％から４２％の増量を示した。従って、明らかに、ＮＭＰがＥＶＡ表面に吸着されるだけでなく、フィルム中に深く浸透していることを示す。
【００７８】
過塩素酸リチウム０．２５ＭをＮＭＰ中に含有する溶液中で２００ミクロン厚みのＥＶＡフィルム５×５ｃｍ２を含浸することにより、自立型電解質フィルムを得た。
【００７９】
２０℃における１時間の含浸後に、過塩素酸リチウムのＮＭＰ中の溶液から自立型電解質フィルムを取り出し、乾燥させた。
【００８０】
（実施例４）
実施例１の電解質フィルムおよびＰＥＤＯＴ／ＰＳＳを用いたエレクトロクロミックセルの製造
次いで、実施例１の自立型電解質フィルムを用いてエレクトロクロミックセルを製造した。２枚のＫ−ガラス板に注ぐことにより、ＰＥＤＯＴ／ＰＳＳ蒸着物２枚を得た。
【００８１】
ＰＥＤＯＴ／ＰＳＳ蒸着物が乾燥した時点で、２枚のプレートの１枚を、過塩素酸リチウム１Ｍをアセトニトリル中に含有する溶液中で還元した。還元後、還元されたＰＥＤＯＴ／ＰＳＳの層で覆われたＫ−ガラスをエタノールで洗浄し、吹き付けにより乾燥させた。
【００８２】
次いで、乾燥した電解質フィルムを、ＰＥＤＯＴ／ＰＳＳで覆われたＫ−ガラス板（非還元プレート）上に蒸着させた。両面接着剤を電解質の周囲に置いた。次いで、セルを完成させるために、還元されたＰＥＤＯＴ／ＰＳＳで覆われたＫ−ガラス板を電解質フィルムの上に置いた。
【００８３】
次いで、セルを９５℃で加圧滅菌処理し、エレクトロクロミックセルの外周を、被包の役割を果たし、２枚のガラス基板と電解質フィルムとの間の結合力を強化するエポキシ接着剤で囲んだ。
【００８４】
このようにして製造されたエレクトロクロミックセルは脱色状態で３７％、２Ｖで２分間短絡させた後に１９％の光透過率を有した。
【００８５】
（実施例５）
実施例２の電解質フィルムおよびＰＥＤＯＴ／ＰＳＳを用いたエレクトロクロミックセルの製造
実施例２の自立型電解質フィルムを用い、実施例４に記載したのと同様の手段に正確に従い、エレクトロクロミックセルを製造した。
【００８６】
このようにして製造されたエレクトロクロミックセルは脱色状態で３８％、２Ｖで２分間短絡させた後に１９％の光透過率を有した。
【００８７】
（実施例６（比較例））
電解質をベースとするゲルおよびＰＥＤＯＴ／ＰＳＳを用いたエレクトロクロミックセルの製造
比較の目的のために、前述の手段に従い、ポリマーゲル電解質を用いてエレクトロクロミックセルを製造した。
【００８８】
このセルにおいては、電解質は、ポリエチレンオキシドをベースとする樹脂６０重量％、１−エチル−３−メチルイミダゾリウムビス（トリフルオロメチルスルホニル）イミド３６重量％およびリチウムビス（トリフルオロメチルスルホニル）イミド４重量％を含むゲルであった。塗布器を用いて、このゲルを１００ミクロンの厚みに蒸着させた。
【００８９】
このようにして製造されたエレクトロクロミックセルは脱色状態で３１％、２Ｖで２分間短絡させた後に２０％の光透過率を有した。
【００９０】
（実施例７）
実施例１の電解質フィルムおよび無機エレクトロクロミック層を用いたエレクトロクロミックセルの製造
次いで、実施例１の自立型電解質フィルムを用いてエレクトロクロミックセルを製造した。エレクトロクロミック層およびカウンター電極層は、それぞれ、ＩＴＯの導電層でコーティングされたガラス上へのマグネトロンスパッタリングにより得られた酸化タングステンおよび酸化イリジウムの層であった。
【００９１】
次いで、乾燥した電解質フィルムを２枚の基板の一方に蒸着した。次いで、他の基板を用いてセルを閉じ、両面接着剤で密封した。
【００９２】
次いで、セルを９５℃で加圧滅菌処理し、エレクトロクロミックセルの外周を、被包の役割を果たし、２枚のガラス基板と電解質フィルムとの間の結合力を強化するエポキシ接着剤で囲んだ。
【００９３】
このようにして製造されたエレクトロクロミックセルは、１Ｖで２分後に脱色状態で５５％、−１．５Ｖで２分後に２４％の光透過率を有した。
【００９４】
（実施例８）
実施例３の電解質フィルムおよびＰＥＤＯＴ／ＰＳＳを用いたエレクトロクロミックセルの製造
次いで、実施例３の自立型電解質フィルムを用いてエレクトロクロミックセルを製造した。ＰＥＤＯＴ／ＰＳＳの２枚の蒸着物を製造し、実施例４に記載したように用いた。乾燥した電解質フィルムを、ＰＥＤＯＴ／ＰＳＳで覆われたＫ−ガラス板（還元プレート）上に蒸着させた。次いで、両面接着剤を電解質の周囲に置き、セルを完成させるために、還元されたＰＥＤＯＴ／ＰＳＳ層で覆われたＫ−ガラス板を電解質フィルムの上に置いた。
【００９５】
次いで、セルを８０℃に加熱し、エレクトロクロミックセルの外周を、被包の役割を果たし、２枚のガラス基板と電解質フィルムとの間の結合力を強化するエポキシ接着剤で囲んだ。
【００９６】
このようにして製造されたエレクトロクロミックセルは脱色状態で４０％、２Ｖで２分間短絡させた後に２５％の光透過率を有した。
【国際調査報告】
2010517059.tif 000002
2010517059.tif 000003
2010517059.tif 000004
2010517059.tif 000005
2010517059.tif 000006
2010517059.tif 000007
2010517059.tif 000008
2010517059.tif 000009
2010517059.tif 000010
2010517059.tif 000011
2010517059.tif 000012
2010517059.tif 000013